КОМПОЗИТНОЕ ВОЛОКНО ДЛЯ АРМИРОВАНИЯ БЕТОНА

1. Композитное волокно для армирования бетона, причем указанное композитное волокно содержит:
множество волокон; и
полимерное покрытие,
причем указанное композитное волокно характеризуется длиной от приблизительно 10 до приблизительно 80 мм и эквивалентным диаметром от приблизительно 0,3 до приблизительно 2 мм.
2. Композитное волокно по п. 1, причем указанное композитное волокно характеризуется длиной от приблизительно 30 до приблизительно 50 мм.
3. Композитное волокно по п. 1, причем указанное композитное волокно характеризуется эквивалентным диаметром от приблизительно 0,5 до приблизительно 1,0 мм.
4. Композитное волокно по п. 1, в котором указанное композитное волокно представляет собой минеральное волокно.
5. Композитное волокно по п. 1, в котором указанное композитное волокно представляет собой стекловолокно.
6. Композитное волокно по п. 5, в котором указанное композитное волокно представляет собой щелочестойкое стекловолокно.
7. Композитное волокно по п. 1, в котором указанное полимерное покрытие представляет собой отвержденное под воздействием излучения полимерное покрытие.
8. Композитное волокно по п. 7, в котором указанное полимерное покрытие представляет собой отвержденное под воздействием УФ-излучения полимерное покрытие.
9. Композитное волокно по п. 1, в котором указанное полимерное покрытие содержит одну или несколько из полиуретановой смолы и сложной полиэфирной смолы.
10. Композитное волокно по п. 1, в котором указанное полимерное покрытие составляет от 5 до 50 мас.% композитного волокна.
11. Композитное волокно по п. 10, в котором указанное полимерное покрытие составляет от 10 до 30 мас.% композитного волокна.
12. Способ производства композитного волокна, причем указанный способ предусматривает:
получение вязкой композиции полимерного покрытия;
нанесение вязкой композиции полимерного покрытия на множество волокон с получением элемента с покрытием; и
воздействие на элемент с покрытием излучением, которое отверждает вязкую композицию покрытия с образованием композитного волокна,
при этом указанное композитное волокно характеризуется длиной от приблизительно 10 до приблизительно 80 мм и эквивалентным диаметром от приблизительно 0,3 до приблизительно 2 мм.
13. Способ по п. 12, в котором указанное излучение представляет собой УФ-излучение.
14. Способ по п. 12, дополнительно предусматривающий:
приготовление бетона и
замешивание композитных волокон в указанный бетон.
3
15. Способ по п. 14, в котором указанный бетон содержит от приблизительно 2 до приблизительно 75 кг/м указанного бетона.
3
16. Способ по п. 15, в котором указанный бетон содержит от приблизительно 5 до приблизительно 25 кг/м указанного бетона.